СПОСОБ ИЗГОТОВЛЕНИЯ ОБОЛОЧЕК РОТАЦИОННЫМ ВЫДАВЛИВАНИЕМ
MANUFACTURING METHOD OF ENVELOPES BY MEANS OF ROTARY EXTRUSION

Изобретение относится к обработке металлов давлением, в частности к ротационному выдавливанию.
Известен способ ротационного выдавливания, включающий деформирование вращающейся заготовки раскатными роликами, установленными с зазором между ними и оправкой в соответствии с законом синуса (М.А.Гредитор «Давильные работы и ротационное выдавливание». М.: Машиностроение, 1971 г., стр.82).
Недостатком такого способа является отсутствие возможности создания по толщине стенки оболочки разнотолщинности определенной конструкцией детали.
Технической задачей разработанного способа является обеспечение изготовления цельнотянутых оболочек конической или оживальной формы с отклонениями размера толщины от расчетной (по закону синуса) величины, т.е. с утолщениями или с утонениями.
Данная задача решается с помощью способа ротационного выдавливания оболочек конической или оживальной формы вращающейся заготовки раскатными вращающимися роликами с зазором между ними и оправкой, где для получения максимально возможного утолщения или утонения по толщине стенки оболочки зазор между роликами и оправкой корректируется на величину, определяемую из расчета допустимых погрешностей по следующей зависимости:
y
0
0
S=S-S×(ε±Δε),
0
где S - толщина заготовки, в мм;
y
S - толщина оболочки с утолщением или с утонением, в мм;
ε - расчетная степень утонения;
Δε - возможное изменение степени утонения, где
эталон
02эталон
02
Δε=Δε×(σ/σ);
эталон
Δε - изменение степени утонения эталонного металла, определяемое опытным путем;
02эталон
σ - предел прочности эталонного металла;
02
σ - предел прочности металла обрабатываемой оболочки.
Изготовление оболочки конической или оживальной формы с утолщениями и утонениями осуществляется следующим образом.
y,
д
y
д
y
д
y
д
Создается рабочая программа движения деформирующих роликов, в программу вводится корректировка на изменение зазора между роликами и оправкой, позволяющая регулировать необходимое изменение получаемой толщины стенки. Утолщение или утонение создается на длине, определяемой конструкцией детали. На величину зазора влияют жесткость оборудования и оснастки, отжатие обрабатываемого металла. Предлагаемый способ поясняется чертежом (Фиг.1), на котором изображено изготовление оживальной оболочки 2 с утолщением из заготовки 1 на оправке 3 с зазорами по утолщению Z, без утолщения Z, с толщиной по утолщению S, без утолщения S. Деформирующие ролики 4 устанавливаются на оправку 3 с определенными зазорами Z и S. Ролики движутся со стороны меньшего диаметра заготовки 1 и одновременно совершая расчетные перемещения, изменяющие зазор Z и Z относительно поверхности оправки в соответствии с вышеуказанным расчетом.
Пример осуществления способа.
Листовую плоскую заготовку из стали Х16Н6 в форме диска диаметром 100 мм, толщиной 2 мм устанавливают на раскатной стан на оправку. Затем деформирующим роликом осуществляют ротационное выдавливание. Необходимо получить конусную деталь с углом наклона сторон 30° с толщиной стенки 1,0 мм с максимально возможным утолщением у малого диаметра по наружной поверхности. Деформирующий инструмент устанавливается с зазором относительно оправки 0,6 мм, скорость перемещения ролика сверху вниз равна 1,5 мм/об.
Величина максимально возможного утолщения равна:
y
0
0
S=S-S×(ε±Δε)=2-2×(0,5-0,06)=1,12 мм,
0
где S - толщина заготовки=2 мм;
y
S - толщина оболочки с утолщением;
ε - расчетная степень утонения = 0,5;
Δε - максимально возможное изменение степени утонения, определяемое из соотношения:
эталон
02эталон
02
эталон
Δε=Δε×(σ/σ)=0,1×(45/75)=0,06, где Δε=0,1
В процессе обработки зазор между деформирующим роликом и оправкой увеличивается до получения по толщине стенки оболочки утолщения 1,12 мм.
Таким образом, в результате указанного способа обработки получают, например, оболочку из стали высокого качества с необходимым по малому диаметру утолщением.